НАПЫЛЯЕМЫЙ ПЕНОПОЛИУРЕТАН НИЗКОЙ ПЛОТНОСТИ СО СНИЖЕННЫМ ВЫДЕЛЕНИЕМ ВРЕДНЫХ ВЕЩЕСТВ

1. Каталитическая композиция для катализирования образования пенополиуретана, содержащая:
по меньшей мере, один не выделяющий вредные вещества катализатор и тетраалкил-гуанидин со следующей формулой
,
1
2
3
4
где R, R, R и R независимо представляют собой С1-С10 алкильные группы и их разветвленные или неразветвленные изомеры.
2. Каталитическая композиция по п. 1, в основном состоящая, по меньшей мере, из одного не выделяющего вредные вещества катализатора и тетраалкил-гуанидина со следующей формулой
,
1
2
3
4
где R, R, R и R независимо представляют собой С1-С10 алкильные группы и их линейные или разветвленные изомеры.
3. Каталитическая композиция по п. 1 или 2, где пенополиуретан получают в присутствии композиции вспенивающих веществ, содержащей воду.
4. Каталитическая композиция по п. 1 или 2, где пенополиуретан получают в присутствии композиции вспенивающих веществ, состоящей из воды.
5. Каталитическая композиция по п. 1 или 2, где тетраалкил- гуанидин представляет собой тетраметил-гуанидин.
6. Каталитическая композиция по п. 1 или 2, где количество тетраалкил-гуанидина в каталитической композиции является достаточным для достижения значения Времени Выбора, определяемого гидроакустическим детектором, равного 5,8 секундам или менее.
7. Каталитическая композиция по п. 1 или 2, где количество тетраалкил-гуанидина составляет приблизительно 40% или менее по массе относительно всей каталитической композиции.
8. Каталитическая композиция по п. 1 или 2, где количество тетраалкил-гуанидина составляет приблизительно 30% или менее по массе относительно всей каталитической композиции.
9. Каталитическая композиция по п. 1 или 2, где количество тетраалкил-гуанидина составляет приблизительно 5% или менее по массе относительно всей каталитической композиции.
10. Каталитическая композиция по п. 1 или 2, где не выделяющий вредные вещества катализатор включает, по меньшей мере, один член, выбранный из группы, состоящей из бис-(N,N-диметиламинопропил)-амина, 6-диметиламино-1-гексанола, N,N,N'-триметиламиноэтил-этаноламина, N,N-диметиламинопропил-N'-метил-N'-(2-гидроксиэтил)амина, диметилэтаноламина, N,N-бис(3-диметиламино-пропил)-N-(2-гидроксипропил)амина, N,N-диметил-N',N'-бис(2-гидроксипропил)-1,3-пропилендиамина, 2-(2-диметиламиноэтокси)этанола, диметиламинопропилмочевины, бис(диметиламинопропил)мочевины, 2-[N-(диметиламиноэтоксиэтил)-N-метиламино]этанола, N,N,N'-триметил-N'-3-аминопропил-бис(аминоэтил)ового эфира, диметиламинопропиламина, N-метил-N-2-гидроксипропил-пиперазина,  бис(диметиламино)-2-пропанола, N-(3-аминопропил)имидазола, N-(2-гидроксипропил)имидазола, и из любой их комбинации.
11. Каталитическая композиция по п. 1 или 2, где, по меньшей мере, один не выделяющий вредные вещества катализатор включает бис(диметиламинопропил)амин и N-(диметиламиноэтил)-N-(2-гидроксиэтил)-N-метиламин.
12. Каталитическая композиция по п. 1 или 2, где, по меньшей мере, один не выделяющий вредные вещества катализатор включает бис(диметиламинопропил)амин и 2-[N-(диметиламиноэтоксиэтил)-N-метиламино]этанол.
13. Каталитическая композиция по п. 1 или 2, где, по меньшей мере, один не выделяющий вредные вещества катализатор включает бис(диметиламинопропил)амин и N,N,N'-триметил-N'-3-аминопропил-бис(аминоэтил)овый эфир.
3
14. Каталитическая композиция по п. 1 или 2, где получаемый пенополиуретан имеет плотность, равную от приблизительно 6 до приблизительно 16 кг/м.
15. Каталитическая композиция для катализирования образования пенополиуретана, содержащая приблизительно 70% или более по массе N,N,N'-триметил-N'-3-аминопропил-бис(аминоэтил)ового эфира и приблизительно 30% или менее по массе тетраметил-гуанидина.
3
16. Способ получения вспененного водой жесткого пенополиуретана низкой плотности, включающий контактирование, по меньшей мере, одного полиизоцианата с, по меньшей мере, одним полиолом, при изоцианатном индексе, равном 20-100, в присутствии эффективного количества композиции вспенивающих веществ, содержащей, по меньшей мере, 75 мас.% воды, и эффективного количества каталитической композиции по п. 1, где жесткий пенополиуретан имеет плотность от приблизительно 6 до приблизительно 16 кг/м.
17. Способ по п. 16, где изоцианатный индекс равен 20-50.
18. Способ по п. 16, где тетраалкил-гуанидин включает тетраметил-гуанидин.
19. Способ по п. 16, где количество тетраалкил-гуанидина составляет приблизительно 40% или менее по массе относительно всей каталитической композиции.
20. Способ по п. 16, где количество тетраалкил-гуанидина составляет приблизительно 30% или менее по массе относительно всей каталитической композиции.
21. Способ по п. 16, где количество тетраалкил-гуанидина составляет приблизительно 5% или менее по массе относительно всей каталитической композиции.
22. Состав пенополиуретана, содержащий, по меньшей мере, один полиол, по меньшей мере, один изоцианат, эффективное количество композиции вспенивающих веществ и эффективное количество каталитической композиции по п. 1.
23. Состав пенополиуретана по п. 22, дополнительно содержащий, по меньшей мере, один член, выбранный из группы, состоящей из поверхностно-активного вещества, эмульгатора, добавки, придающей огнеупорные свойства, сшивающего вещества, стабилизатора ячеек пеноматериала и их комбинации.
24. Состав пенополиуретана по п. 23, где композиция вспенивающих веществ содержит воду.
25. Состав пенополиуретана по п. 23, где тетраалкил-гуанидин включает тетраметил-гуанидин.
26. Состав пенополиуретана по п. 23, где количество тетраалкил-гуанидина составляет приблизительно 40% или менее по массе относительно всей каталитической композиции.
27. Состав пенополиуретана по п. 23, где количество тетраалкил-гуанидина составляет приблизительно 30% или менее по массе относительно всей каталитической композиции.
28. Состав пенополиуретана по п. 23, где количество тетраалкил-гуанидина составляет приблизительно 5% или менее по массе относительно всей каталитической композиции.
3
29. Состав пенополиуретана по п. 22, где пенополиуретан имеет плотность от приблизительно 6 до приблизительно 16 кг/м.
3
30. Состав пенополиуретана по п. 29, где пенополиуретан имеет плотность приблизительно 8 кг/м.